Карбидные, нитридные и силицидные усиливающие средства для поглощения лазера

1. Композиция для маркировки, предназначенная для формирования меток или знаков на подложке после лазерного облучения, при этом композиция для маркировки содержит полимерный материал, смешанный с усиливающим поглощение лазерного излучения веществом, выбранным из группы, состоящей из нитридов, карбидов, силицидов и их комбинаций;
отличающаяся тем, что:
содержание усиливающего вещества составляет 2-20% от массы смешанного полимерного материала;
5
5
2
2
2
2
2
2
2
4
3
4
2
3
7
3
2
2
2
2
3
2
3
2
4
3
2
2
3
4
7
3
16
2
2
3
2
2
усиливающее вещество выбрано из группы, состоящей из: FeMn, (Со)Мо, CaSi, CuSi, FeSi, FeSi, MgFeSi, MnSi, MoSi, NiSi, TiSi, ZrSi, WSi, YSi, AlC, карбида бора (BC), СаС, FeC, FeC, FeC, LaC, MgC, MgC, MoC, MoC, MoC, TaC, YC, AIN, BN, FeN, FeN, FeN, FeN, FeN, MoN, MoN, SiN4, TiN, WN, WN, WN, ZrN и их комбинаций;
после размещения композиции для маркировки на подложке и воздействия лазерным излучением на композицию для маркировки, композиция для маркировки поглощает лазерное излучение, ее температура возрастает, она химически связывается с подложкой и образует на подложке наплавленную метку с яркостью, цветовым значением или степенями непрозрачности, обеспечивающими визуальный контрасте подложкой; и
будучи образована на каждой из подложек из металла, стекла, керамики, камня и пластмассы, метка имеет отрицательное значение ΔL темного контраста, составляющее по меньшей мере -1, по сравнению с меткой, образованной композицией для маркировки без усиливающего вещества.
2. Композиция для маркировки по п. 1, дополнительно содержащая: пигмент на основе смешанного оксида в количестве 5-35% по массе, оксид переходного металла в количестве 0,5-10% по массе, силикатный минерал в количестве 1-15% по массе, связующее вещество в количестве 0,1-5% по массе, растворитель в количестве 35-65% по массе, и диспергирующее вещество в количестве 35-65% по массе.
3. Композиция для маркировки по п. 2, отличающаяся тем, что: пигмент на основе смешанного оксида включает в себя смешанный оксид
металлов кобальта, хрома, марганца и железа;
3
оксид переходного металла включает в себя МоО;
силикатный минерал включает в себя слюду;
связующее вещество включает в себя гидроксипропилцеллюлозу; и
растворитель включает в себя этанол.
4. Способ лазерной маркировки подложки, содержащий этапы, на которых:
берут подложку, выбранную из группы, состоящей из металла, стекла, керамики, камня и пластмассы;
берут композицию для маркировки, включающую в себя усиливающее вещество, выбранное из группы, состоящей из нитридов, карбидов, силицидов и их комбинаций, и
размещают композицию для маркировки на, по меньшей мере, части подложки; и
воздействуют на, по меньшей мере, часть композиции для маркировки излучением лазера так, что облучаемая часть композиции для маркировки поглощает лазерное излучение, ее температура возрастает, она химически связывается с подложкой и образует на подложке наплавленную метку, по яркости, цвету и/или степени непрозрачности контрастирующую с подложкой;
5
5
2
2
2
2
2
2
2
4
3
4
2
3
7
3
2
2
2
2
3
2
3
2
4
3
2
2
3
4
7
3
16
2
2
3
4
2
2
причем содержание усиливающего вещества составляет 2-20% от массы смешанного полимерного материала; причем усиливающее вещество выбрано из группы, состоящей из: FeMn, (Со)Мо, CaSi, CuSi, FeSi, FeSi, MgFeSi, MnSi, MoSi, NiSi, TiSi, ZrSi, WSi, YSi, AlC, карбида бора (BC), СаС, FeC, FeC, FeC, LaC, MgC, MgC, MoC, MoC, MoC, TaC, YC, AIN, BN, FeN, FeN,0 FeN, FeN, FeN, MoN, MoN, SiN, TiN, WN, WN, WN, ZrN и их комбинаций, причем будучи образована на каждой из подложек из металла, стекла, керамики, камня и пластмассы, метка имеет отрицательное значение ΔL темного контраста, составляющее по меньшей мере -1, по сравнению с меткой, образованной композицией для маркировки без усиливающего вещества.
5. Способ по п. 4, дополнительно предусматривающий: пигмент на основе смешанного оксида в количестве 5-35% по массе, оксид переходного металла в количестве 0,5-10% по массе, силикатный минерал в количестве 1-15% по массе,
связующее вещество в количестве 0,1-5% по массе, растворитель в количестве 35-65% по массе, и диспергирующее вещество в количестве 35-65% по массе.
6. Способ по п. 5, отличающийся тем, что:
пигмент на основе смешанного оксида включает в себя смешанный оксид металлов кобальта, хрома, марганца и железа;
3
оксид переходного металла включает в себя MoO;
силикатный минерал включает в себя слюду;
связующее вещество включает в себя гидроксипропилцеллюлозу; и
растворитель включает в себя этанол.